ПОКРЫВАЮЩИЕ КОМПОЗИЦИИ ДЛЯ ПОКРЫТИЯ ВОЛОКОННО-ЦЕМЕНТНОЙ ПЛИТЫ

1. Применение покрывающей композиции, содержащей в качестве связующего водную полимерную дисперсию, которая является получаемой посредством свободно-радикально инициируемой водоэмульсионной полимеризации этиленненасыщенных мономеров М, которые содержат:
1
10
1
10
- от 80 до 99,9 мас. % на основе общей массы мономеров М, по меньшей мере одного моноэтиленненасыщенного мономера M1, выбранного из C-С алкилакрилатов и C-С алкилметакрилатов;
- от 0,1 до 5 мас. % на основе общей массы мономеров М, моноэтиленненасыщенного мономера М2, который представляет собой метакриловую кислоту; и
- необязательно от 0 до 19,9 мас. % на основе общей массы мономеров М, одного или более этиленненасыщенных мономеров М3, которые отличны от мономеров M1 и М2;
где полимеризованные мономеры М содержат менее 10 мас. % на основе общей массы мономеров М, винилароматических мономеров и менее 0,1 мас. % на основе общей массы мономеров М, этиленкислотных мономеров, отличных от метакриловой кислоты,
где диспергированный полимер водной полимерной дисперсии имеет температуру стеклования Tg в интервале от 25 до 75°С, или, в случае многоступенчатого полимера, средневесовую температуру стеклования Tg в интервале от 25 до 70°С, и
где водная полимерная композиция содержит эмульгирующую комбинацию, содержащую
i. по меньшей мере один неионный эмульгатор, имеющий полиоксиэтиленовую группу, и
ii. по меньшей мере один анионный эмульгатор,
где эмульгирующая комбинация содержит менее 10 мас. % на основе общей массы эмульгирующей комбинации, анионных эмульгаторов, имеющих одну или более ароматически связанных сульфонатных групп;
для покрытия волоконно-цементных плит.
8
22
8
22
8
22
2. Применение по п. 1, где анионный эмульгатор выбирают из С-С-алкилсульфонатов, моно-С-С-алкилсульфатов, и солей сложных полуэфиров серной кислоты и этоксилированных С-С-алканолов, и их смесей.
10
20
3. Применение по п. 1, где неионный эмульгатор выбирают из этоксилированых С-С-алканолов и их смесей.
10
20
10
20
4. Применение по п. 3, где этоксилированный С-С-алканол содержит по меньшей мере один этоксилированный С-С-алканол, имеющий степень этоксилирования в интервале от 25 до 60, в частности в интервале от 30 до 50.
5. Применение по п. 1, где полимерная дисперсия характеризуется по меньшей мере одним из следующих признаков x1-х5 или любой их комбинацией:
x1 общее количество эмульгаторов, содержащихся в водной полимерной дисперсии, составляет от 0,5 до 5 мас. %, на основе диспергированного полимера, содержащегося в полимерной дисперсии;
Х2 массовое соотношение анионного эмульгатора и неионного эмульгатора, содержащихся в водной полимерной дисперсии, составляет от 1:1,5 до 5:1, в частности от 1:1 до 3:1, особенно от 1,2:1 до 2,5:1;
5
10
5
10
5
10
Х3 мономер M1 выбирают из смесей метилметакрилата с по меньшей мере одним другим мономером M1, который выбирают из н-бутилакрилата, изобутилакрилата и С-С-алкилакрилатов; смесей трет-бутилакрилата с по меньшей мере одним другим мономером M1, который выбирают из н-бутилакрилата, изобутилакрилата и С-С-алкилакрилатов; и смесей метилметакрилата и трет.-бутилакрилата с по меньшей мере одним другим мономером M1, который выбирают из н-бутилакрилата, изобутилакрилата и С-С-алкилакрилатов;
Х4 диспергированный полимер водной полимерной дисперсии имеет температуру стеклования Tg в интервале от 30 до 65°С, или, в случае многоступенчатого полимера, средневесовую температуру стеклования Tg в интервале от 30 до 65°С;
Х5 полимерная дисперсия имеет VOC менее 1000 частей на миллион.
6. Применение по п. 1, где водная полимерная дисперсия является получаемой посредством свободно-радикально инициируемой водоэмульсионной полимеризации этиленненасыщенных мономеров М, где по меньшей мере 95% мономеров М добавляют в реакцию полимеризации в условиях полимеризации.
7. Применение по п. 6, где мономеры М2 добавляют в ходе добавления мономеров M1, и где период добавления мономеров М2 составляет по меньшей мере 30% от периода добавления мономеров M1.
8. Применение по п. 1, где покрывающая композиция содержит по меньшей мере один пигмент.
9. Применение по любому из пп. 1-7, где покрывающая композиция представляет собой прозрачное покрытие.
10. Способ покрытия волоконно-цементной плиты, который включает нанесение покрывающей композиции, как описано в любом из пп. 1-9, на поверхность волоконно-цементной плиты.
11. Водная полимерная дисперсия, которая является получаемой посредством свободно-радикально инициируемой водоэмульсионной полимеризации этиленненасыщенных мономеров М, которая содержит:
1
10
1
10
- от 80 до 99,9 мас. %, на основе общей массы мономеров М, по меньшей мере одного моноэтиленненасыщенного мономера M1, выбранного из C-С алкилакрилатов и C-С алкилметакрилатов;
- от 0,1 до 5 мас. %, на основе общей массы мономеров М, моноэтиленненасыщенного мономера М2, который представляет собой метакриловую кислоту; и
- необязательно от 0 до 19,9 мас. %, на основе общей массы мономеров М, одного или более этиленненасыщенных мономеров М3, которые отличны от мономеров M1 и М2;
где полимеризованные мономеры М содержат менее 10 мас. %, на основе общей массы мономеров М, винилароматических мономеров и менее 0,1 мас. %, на основе общей массы мономеров М, этиленкислотных мономеров, отличных от метакриловой кислоты,
где диспергированный полимер водной полимерной дисперсии имеет температуру стеклования Tg в интервале от 25 до 75°С, или, в случае многоступенчатого полимера, средневесовую температуру стеклования Tg в интервале от 25 до 70°С, и где водная полимерная дисперсия содержит эмульгирующую комбинацию, содержащую
10
20
10
20
i. по меньшей мере один неионный эмульгатор, имеющий полиоксиэтиленовую группу, который выбирают из этоксилированных С-С-алканолов и содержит по меньшей мере один этоксилированный С-С-алканол, имеющий степень этоксилирования в интервале от 25 до 60, в частности в интервале от 30 до 50; и
8
22
8
22
8
22
ii. по меньшей мере один анионный эмульгатор, который выбирают из C-С-алкилсульфонатов, моно-С-С-алкилсульфатов, и солей сложных полуэфиров серной кислоты с этоксилированными С-С-алканолами,
где эмульгирующая комбинация содержит менее 10%, на основе общей массы эмульгирующей комбинации, анионных эмульгаторов, имеющих одну или более ароматически связанных сульфонатных групп.
12. Водная полимерная дисперсия по п. 11, которая имеет по меньшей мере один признак из а)-е) или любую их комбинацию
a) общее количество эмульгаторов, содержащихся в водной полимерной дисперсии, составляет от 0,5 до 5 мас. %, на основе диспергированного полимера, содержащегося в полимерной дисперсии;
b) массовое соотношение анионного эмульгатора и неионного эмульгатора, содержащихся в водной полимерной дисперсии, составляет от 1:1,5 до 5:1, в частности от 1:1 до 3:1, особенно от 1,2:1 до 2,5:1;
5
10
5
10
5
10
c) мономер M1 выбирают из смесей метилметакрилата с по меньшей мере одним другим мономером M1, который выбирают из н-бутилакрилата, изобутилакрилата и С-С-алкилакрилатов; смесей трет-бутилакрилата с по меньшей мере одним другим мономером M1, который выбирают из н-бутилакрилата, изобутилакрилата и С-С-алкилакрилатов; и смесей метилметакрилата и трет.-бутилакрилата с по меньшей мере одним другим мономером M1, который выбирают из н-бутилакрилата, изобутилакрилата и С-С-алкилакрилатов; и где мономер M1 в частности выбирают из смесей метилметакрилата с н-бутилакрилатом;
f) диспергированный полимер водной полимерной дисперсии имеет температуру стеклования Tg в интервале от 30 до 60°С, или, в случае многоступенчатого полимера, средневесовую температуру стеклования Tg в интервале от 30 до 60°С;
е) полимерная дисперсия имеет VOC менее 1000 частей на миллион.
13. Водная полимерная дисперсия по п. 11 или 12, которая является получаемой посредством свободно-радикально инициируемой водоэмульсионной полимеризации этиленненасыщенных мономеров М, где по меньшей мере 95% мономеров М добавляют в реакцию полимеризации в условиях полимеризации, и где предпочтительный период добавления мономеров М2 составляет по меньшей мере 30% от периода добавления мономеров M1.
14. Способ получения водной полимерной дисперсии, как определено в любом из пп. 11-13, где способ включает свободно-радикально инициируемую водоэмульсионную полимеризацию этиленненасыщенных мономеров М, которые содержат:
1
10
1
10
- от 80 до 99,9 мас. %, на основе общей массы мономеров М, по меньшей мере одного моноэтиленненасыщенного мономера M1, выбранного из C-С алкилакрилатов и C-С алкилметакрилатов;
- от 0,1 до 5 мас. %, на основе общей массы мономеров М, моноэтиленненасыщенного мономера М2, который представляет собой метакриловую кислоту; и
- необязательно от 0 до 19,9 мас. %, на основе общей массы мономеров М, одного или более этиленненасыщенных мономеров М3, которые отличны от мономеров M1 и М2;
где полимеризованные мономеры М содержат менее 10 мас. %, на основе общей массы мономеров М, винилароматических мономеров и менее 0,1 мас. %, на основе общей массы мономеров М, этиленкислотных мономеров, отличных от мономеров М2, и
где свободно-радикально инициируемую водоэмульсионную полимеризацию этиленненасыщенных мономеров М проводят в присутствии эмульгирующей комбинации, содержащей
10
20
10
20
i. по меньшей мере один неионный эмульгатор, имеющий полиоксиэтиленовую группу, который выбирают из этоксилированных С-С-алканолов и содержит по меньшей мере один этоксилированный С-С-алканол, имеющий степень этоксилирования в интервале от 25 до 60, в частности в интервале от 30 до 50; и
8
22
8
22
8
22
ii. по меньшей мере один анионный эмульгатор, который выбирают из С-С-алкилсульфонатов, моно- С-С-алкилсульфатов, и солей сложных полуэфиров серной кислоты с этоксилированными С-С-алканолами,
где эмульгирующая комбинация содержит менее 10%, на основе общей массы эмульгирующей комбинации, анионных эмульгаторов, имеющих одну или более ароматически связанных сульфонатных групп.
15. Способ по п. 14, в котором по меньшей мере 95% мономеров М добавляют в реакцию полимеризации в условиях полимперизации.
16. Способ по п. 15, в которой мономеры М2 добавляют в ходе добавления мономеров M1, и где период добавления мономеров М2 составляет по меньшей мере 30% от периода добавления мономеров M1.